(57)【要約】【課題】好ましくは０℃〜１７０℃の範囲の温度で硬化することができ、２Ｋポリウレタン系と相溶性であり、かつスズフリーである組成物、並びに少なくとも該組成物を含有するコーティング組成物、該コーティング組成物の使用。【解決手段】該組成物は、アミノシランフリーであり、Ａ）イソシアナトシランのヒドロキシ官能性化合物への付加物と、Ｂ）スズフリー触媒とを少なくとも含有する。【選択図】なし【特許請求の範囲】
【請求項１】
Ａ）イソシアナトシランのヒドロキシ官能性化合物への付加物と、Ｂ）含窒素触媒、リンのオキソ酸の塩及びエステル及びアルキルアンモニウムハライドからなる群から選択されるスズフリー触媒とを少なくとも含む、アミノシランフリーの組成物であって、
前記ヒドロキシ官能性化合物が、モノアルコール又はポリオール、すなわちジオール、トリオール、テトラオール及び１０〜５００ｍｇＫＯＨ／ｇのＯＨ価及び２５０〜６０００ｇ／ｍｏｌの数平均モル質量を有するヒドロキシル基含有ポリマーから選択され、
前記ヒドロキシル基含有ポリマーが、ポリエステル、ポリエーテル、ポリアクリレート、ポリカーボネート、エポキシ樹脂、セルロース誘導体、ＦＥＶＥ（フルオロエチレンビニルエーテル）、アルキド及びポリウレタンからなる群から選択され、ここで、前記ポリウレタンは、ポリオール及びジイソシアネートモノマーからなり；かつ
それぞれ、前記組成物全体を基準として、成分Ａ）の量が４０〜９９質量％であり、かつ成分Ｂ）の量が０．０１〜３質量％である、前記アミノシランフリーの組成物。
【請求項２】
前記イソシアナトシランが、式（Ｉ）
ＯＣＮ−（アルキル）−Ｓｉ（アルコキシ）３    （Ｉ）
で示される化合物であり、ここで、前記の式（Ｉ）中のアルキルが、炭素原子１〜４個を有する線状又は分岐状のアルキル基に相当し、かつ前記の式（Ｉ）中のアルコキシが、それぞれ互いに独立して、メトキシ基、エトキシ基、プロポキシ基又はブトキシ基に相当し、ここで、式（Ｉ）の化合物中の３個のアルコキシ基が、それぞれ同じか又は互いに異なっていてよい、請求項１に記載のアミノシランフリーの組成物。
【請求項３】
式（Ｉ）の化合物中のアルコキシが、それぞれ互いに独立して、メトキシ基及びエトキシ基から選択される、請求項２に記載のアミノシランフリーの組成物。
【請求項４】
前記アルコキシ基は、３個全てのアルコキシ基が同じである場合に、メトキシ基ではない、請求項３に記載のアミノシランフリーの組成物。
【請求項５】
前記ヒドロキシ官能性化合物のＯＨ基と前記イソシアナトシランのＮＣＯ基との比が、０．８：１〜１．２：１である、請求項１から４までのいずれか１項に記載のアミノシランフリーの組成物。
【請求項６】
前記スズフリー触媒Ｂ）が、アルキルアンモニウムハライド、殊にアルキルアンモニウムフルオリドである、請求項１に記載のアミノシランフリーの組成物。
【請求項７】
前記スズフリー触媒Ｂ）が、テトラメチルアンモニウムフルオリド、テトラプロピルアンモニウムフルオリド、テトラエチルアンモニウムフルオリド、テトラブチルアンモニウムフルオリド又はそれらの混合物である、請求項６に記載のアミノシランフリーの組成物。
【請求項８】
請求項１から７までのいずれか１項に記載のアミノシランフリーの組成物を少なくとも含む、アミノシランフリーの１成分（１Ｋ）又は２成分（２Ｋ）コーティング組成物。
【請求項９】
少なくとも１種の助剤及び／又は少なくとも１種の添加剤及び／又は少なくとも１種の溶剤を含有する、請求項８に記載のアミノシランフリーの１Ｋ又は２Ｋコーティング組成物。
【請求項１０】
前記の少なくとも１種の助剤及び／又は少なくとも１種の添加剤が、安定剤、光安定剤、触媒、顔料、レベリング剤又はレオロジー助剤、例えばいわゆる“サグコントロール剤”、ミクロゲル、ヒュームドシリカ、無機又は有機の有色顔料及び／又は効果顔料又はそれらの２種以上の混合物からなる群から選択される、請求項９に記載のアミノシランフリーの１Ｋ又は２Ｋコーティング組成物。
【請求項１１】
木材、プラスチック、ガラス又は金属をコーティングするための、請求項８から１０までのいずれか１項に記載のアミノシランフリーの１Ｋ又は２Ｋコーティング組成物の使用。
【請求項１２】
請求項８から１０までのいずれか１項に記載のアミノシランフリーの１Ｋ又は２Ｋコーティング組成物を含有する、コーティング。
【発明の詳細な説明】
【技術分野】
【０００１】
本発明は、Ａ）イソシアナトシランのヒドロキシ官能性化合物への付加物と、Ｂ）スズフリー触媒とを少なくとも含有するアミノシランフリーの組成物、並びに少なくとも該組成物を含有するアミノシランフリーのコーティング組成物、及び該コーティング組成物の使用に関する。
【背景技術】
【０００２】
基材の耐久性保護コーティングのために、今日、周囲温度では緩慢に、かつ高められた温度では急速に硬化することができるポリウレタン系の２成分塗料が通常は使用される。これらは典型的には、塗料用樹脂と架橋剤とからなり、それぞれ官能基を持っており、かつ架橋しながら互いに反応する。温度及び架橋速度への著しい依存性及びそれから生じる、活性で毒性学的に懸念のある触媒並びに官能基を利用する必要性に基づいて、代替のコーティング系を提供することへの要望がある。この場合に、多様な硬化条件下での高い反応性、並びに硬化されたコーティングの、薬品又は天候の影響に対する、あるいはまた機械的応力に対する高い耐性が保証されるべきである。技術的な参照として、長らく公知となっている脂肪族２Ｋ−ポリウレタン系（ＰＵＲ）を引用することができる。
【０００３】
そのような２Ｋ系は、例えば、独国特許出願公開第１０２００７０１３２６２号明細書（DE 10 2007 013 262 A1）に記載されている。しかしこれらは、１４０℃以上の高温ではじめて急速に硬化することができる２Ｋ系である。
【０００４】
国際公開第２０１４／１８０６２３号（WO 2014/180623 A1）には、シラン含有コーティング組成物が記載されているが、該コーティング組成物は、もっぱら０℃〜４０℃の範囲の温度で硬化することができるものであり、かつ使用されるアミノシランに基づいて、２Ｋポリウレタン系との相溶性を有していない。さらに、塗料において常用される速乾性溶剤、例えばアセテート、殊にブチルアセテートは、該アミノシラン含有コーティング組成物と組合せて、１Ｋ系として一緒に貯蔵することは不可能である。それというのも、アミノリシスが起こることにより、該系の反応性が阻害されるからである。
そのうえ、上記文献に開示されたコーティング組成物では、メタノールを放出する短鎖アルコキシ基の存在によって、急速な架橋速度を保証することができるにすぎない。
【０００５】
従来技術から公知の系は、これらが室温又は高温のいずれかで硬化し、並びに十分な架橋速度を保証するためにしばしば毒性学的に懸念のあるスズ化合物を含有するという欠点を有する。さらに、シラン含有コーティング組成物の場合には、しばしば機械的なフレキシビリティーが有利ではなく、かつ例えば２Ｋポリウレタン系（ＰＵＲ）による、本来的なシラン脆性の低下は、非相溶性に基づき不可能である。それに加えて、そのようなシラン含有コーティング組成物の場合には、十分な架橋速度を保証するために、毒性学的に懸念のある、メタノールを放出する成分を使用する必要性がある。
【先行技術文献】
【特許文献】
【０００６】
【特許文献１】独国特許出願公開第１０２００７０１３２６２号明細書
【特許文献２】国際公開第２０１４／１８０６２３号
【特許文献３】独国特許発明第１９５２９１２４号明細書
【特許文献４】国際公開第９３／１５８４９号
【特許文献５】欧州特許出願公開第０１４０１８６号明細書
【発明の概要】
【発明が解決しようとする課題】
【０００７】
本発明の課題は、好ましくは０℃〜１７０℃の範囲の温度で硬化することができ、２Ｋポリウレタン系と相溶性であり、かつスズフリーである組成物を提供することである。
【課題を解決するための手段】
【０００８】
上記の課題は、本発明によるアミノシランフリーの組成物もしくは本発明によるアミノシランフリーのコーティング組成物によって解決される。
【０００９】
本発明の基礎をなす課題は、Ａ）イソシアナトシランのヒドロキシ官能性化合物への付加物と、Ｂ）スズフリー触媒とを少なくとも含有するアミノシランフリーの組成物によって解決することができた。好ましい実施態様において、前記のアミノシランフリーの組成物はもっぱら、Ａ）イソシアナトシランのヒドロキシ官能性化合物への付加物と、Ｂ）スズフリー触媒とからなる。
【００１０】
本発明によるアミノシランフリーの組成物は、殊に、コーティング組成物として使用することができる。驚くべきことに、前記の成分Ａ）及びＢ）を少なくとも含有する本発明による組成物は、これらがコーティング組成物として使用される場合に、既に０℃で安定したコーティングをもたらすことが明らかになった。本発明によるこれらのコーティング組成物は、適用が簡単な１成分系（１Ｋ）である。該アミノシランフリーの組成物もしくはアミノシランフリーのコーティング組成物の低分子量分に基づき、本発明によるコーティング組成物は、後の使用に関して、付加的な有機溶剤を用いることなく配合可能であり、かつ加工可能である。したがって、１００ｇ／ｌ未満のＶＯＣ含有量を実現することが可能である。
【００１１】
さらに驚くべきことに、前記の成分Ａ）及びＢ）を含有する本発明によるアミノシランフリーの組成物は、イソシアナトシランのヒドロキシ官能性化合物への、エトキシベースの付加物も、室温で急速に硬化させることができることが明らかになった。
【００１２】
本発明によるアミノシランフリーの組成物もしくはコーティング組成物の成分Ａ）は、イソシアナトシランのヒドロキシ官能性化合物への付加物である。
【００１３】
好ましくは、該イソシアナトシランは、式（Ｉ）
ＯＣＮ−（アルキル）−Ｓｉ（アルコキシ）３    （Ｉ）
で示される化合物であり、ここで、前記の式（Ｉ）中のアルキルは、炭素原子１〜４個を有する線状又は分岐状のアルキル基に相当し、かつ前記の式（Ｉ）中のアルコキシは、同時に又は互いに独立してメトキシ基、エトキシ基、プロポキシ基又はブトキシ基に相当し、ここで、式（Ｉ）の化合物中の３個のアルコキシ基は、それぞれ同じか又は互いに異なっていてよい。
【００１４】
式（Ｉ）  ＯＣＮ−（アルキル）−Ｓｉ（アルコキシ）３の化合物として、前記の可能な化合物の全てが原則的に適している。しかし、特に好ましくは、アルコキシは、メトキシ基及びエトキシ基から選択されている。好ましくは、該アルコキシ基は、３個全てのアルコキシ基が同じである場合に、しかしながらメトキシ基ではない。
【００１５】
式（Ｉ）の適した化合物は、殊に、３−イソシアナトプロピルトリメトキシシラン、３−イソシアナトプロピルトリエトキシシラン、３−イソシアナトプロピルトリイソプロポキシシラン、２−イソシアナトエチルトリメトキシシラン、２−イソシアナトエチルトリエトキシシラン、２−イソシアナトエチルトリイソプロポキシシラン、４−イソシアナトブチルトリメトキシシラン、４−イソシアナトブチルトリエトキシシラン、４−イソシアナトブチルトリイソプロポキシシラン、イソシアナトメチルトリメトキシシラン、イソシアナトメチルトリエトキシシラン、イソシアナトメチルトリイソプロポキシシラン、３−イソシアナトプロピルジメトキシエトキシシラン及び／又は３−イソシアナトプロピルジエトキシメトキシシランを含む群から選択されるイソシアナトアルキルアルコキシシランである。
【００１６】
好ましくは、３−イソシアナトプロピルトリメトキシシラン、３−イソシアナトプロピルトリエトキシシラン、３−イソシアナトプロピルジメトキシエトキシシラン及び／又は３−イソシアナトプロピルジエトキシメトキシシラン、特に好ましくは３−イソシアナトプロピルトリエトキシシラン、３−イソシアナトプロピルジメトキシエトキシシラン及び／又は３−イソシアナトプロピルジエトキシメトキシシランが、本発明による組成物もしくはコーティング組成物中の式（Ｉ）の化合物（成分Ａ））として使用される。
【００１７】
上述のイソシアナトシランは、ヒドロキシ官能性化合物への付加物として、結合して存在する。対応するヒドロキシ官能性化合物として、一価又は多価のアルコール並びにポリオールが適している。
【００１８】
適したヒドロキシ官能性化合物は、例えば、モノアルコール又はポリオール、すなわちジオール、トリオール、テトラオール及びヒドロキシル基含有ポリマーである。好ましい実施態様において、ヒドロキシ官能性化合物として、ジオール、トリオール又はテトラオール、特に好ましくはジオール又はトリオールが使用される。
【００１９】
該モノアルコールの場合に、これらは殊に、炭素原子１〜２０個、好ましくは炭素原子１〜１２個、特に好ましくは炭素原子１〜９個を有する一官能性の分岐状又は線状のアルコール又はこれらの混合物、殊にメタノール、エタノール、プロパノール及びブタノールである。
【００２０】
モノアルコールとして、グリコールエーテルも使用することができる。グリコールエーテルとして、殊に、エチレングリコールモノエチルエーテル、エチレングリコールモノプロピルエーテル、エチレングリコールモノイソプロピルエーテル、エチレングリコールモノブチルエーテル、エチレングリコールモノフェニルエーテル、エチレングリコールジメチルエーテル、ジエチレングリコールモノメチルエーテル、ジエチレングリコールモノエチルエーテル、ジエチレングリコールモノブチルエーテル、ジエチレングリコールジメチルエーテル、１，１′−オキシビス（２−トリエチレングリコール）モノメチルエーテル、トリエチレングリコールモノブチルエーテル、プロピレングリコール−１−メチルエーテル、プロピレングリコール−２−メチルエーテル、プロピレングリコール−１−エチルエーテル及びプロピレングリコール−１−ブチルエーテルが適している。
【００２１】
ジオールとして、炭素原子１〜２０個、好ましくは炭素原子１〜１２個、特に好ましくは炭素原子１〜１０個を有する二官能性の分岐状又は線状のアルコール又はこれらの混合物が殊に適している。
【００２２】
トリオールとして、炭素原子１〜２０個、好ましくは炭素原子１〜１２個、特に好ましくは炭素原子１〜１０個を有する三官能性の分岐状又は線状のアルコール又はこれらの混合物が特に適している。
【００２３】
テトラオールとして、炭素原子１〜２０個、好ましくは炭素原子１〜１２個、特に好ましくは炭素原子１〜１０個を有する四官能性の分岐状又は線状のアルコール又はこれらの混合物が特に適している。
【００２４】
さらに、１０〜５００ｍｇＫＯＨ／ｇのＯＨ価及び２５０〜６０００ｇ／ｍｏｌの数平均モル質量を有するヒドロキシル基含有ポリマーをヒドロキシ官能性化合物として使用することができ、ここで、該ヒドロキシル基含有ポリマーは、ポリエステル、ポリエーテル、ポリアクリレート、ポリカーボネート、エポキシ樹脂、セルロース誘導体、ＦＥＶＥ（フルオロエチレンビニルエーテル）、アルキド及びポリウレタンからなる群から選択され、ここで、該ポリウレタンは、ポリオール及びジイソシアネートモノマーからなるか、もしくは形成される。好ましくは、２０〜１５０ｍｇＫＯＨ／ｇのＯＨ価及び５００〜６０００ｇ／ｍｏｌの数平均分子量を有するヒドロキシル基含有ポリエステル及び／又はポリアクリレートが使用される。
【００２５】
ヒドロキシル価（ＯＨＮ）は、DIN EN ISO 4629-2 (2016-12)に従って決定される。この方法の場合に、試料を無水酢酸と、Ｎ−メチル−２−ピロリドン（ＮＭＰ）中で、触媒としてＮＭＰ中の４−Ｎ−ジメチルアミノピリジンの存在下で反応させ、ここで、該ヒドロキシル基はアセチル化される。その際に、ヒドロキシル基１個あたり１分子の酢酸が生じ、続いて過剰の無水酢酸の加水分解の間に２分子の酢酸が生成する。酢酸の消費は、滴定により、主値と、並行して実施されうる空試験値との差から求められる。
【００２６】
数平均分子量は、DIN 55672-1 (2016-03)に従い、ゲル浸透クロマトグラフィーにより、溶離液としてのテトラヒドロフラン中で、校正のためのポリスチレンを用いて決定される。
【００２７】
さらにまた、上述のヒドロキシル官能性化合物の混合物を使用することもできる。
【００２８】
好ましい実施態様において、付加物Ａ）のためのヒドロキシ官能性化合物として、ジオール、トリオール又はテトラオール、特に好ましくはジオール又はトリオールが使用される。
【００２９】
付加物Ａ）の製造は、無溶剤で又は非プロトン性溶剤を使用して実施することができ、ここで、該反応はバッチ式に又は連続的に行うことができる。該反応は、室温で、つまり２０〜２５℃の範囲の温度で実施することができるが、しかしながら好ましくは、３０〜１５０℃の範囲、殊に５０〜１００℃の範囲のより高い温度が使用される。該反応の促進のために、ウレタン化学において公知の触媒、例えばＳｎ、Ｂｉ、Ｚｎ及び他の金属のカルボキシレート、第三級アミン、例えば１，４−ジアザビシクロ［２．２．２］オクタン（ＤＡＢＣＯ）、トリエチルアミン等を有利に使用することができる。該反応は、好ましくは、水を遮断して実施される。
【００３０】
付加物Ａ）を形成するための該イソシアナトシラン及び該ヒドロキシ官能性化合物の反応は、その際に、殊に、付加物Ａ）中の該ヒドロキシ官能性化合物のＯＨ基と該イソシアナトシランのＮＣＯ基との比が、０．８：１〜１．２：１、好ましくは０．９：１〜１．１：１であるように行われ、ここで、化学量論的な反応（１：１）が極めて特に好ましい。極めて特に好ましい実施態様において、該ヒドロキシ官能性化合物の全てのＯＨ基と、該イソシアナトシランのＮＣＯ基との完全転化、殊に式（Ｉ）の化合物のものが達成される。
【００３１】
双方の反応相手に関して選択される化学量論に依存して、得られる付加物Ａ）は、遊離ヒドロキシル基又はイソシアネート基をなお有していてよい。しかしながら、付加物Ａ）は、好ましくはＮＣＯ基不含である。これに関連して、“ＮＣＯ基不含”という表現は、本発明による組成物もしくは本発明によるコーティング組成物が、遊離ＮＣＯ基≦０．５％、好ましくは遊離ＮＣＯ基≦０．０５％、さらに好ましくは遊離ＮＣＯ基≦０．０１％を含有し、かつ特に好ましくは遊離ＮＣＯ基を含有しないことであると理解すべきである。このパーセントの記載は、使用されるイソシアナトシランのＮＣＯ基の全量を基準としている。
【００３２】
前記の反応の際に、該イソシアナトシランのＮＣＯ基は、該ヒドロキシ官能性化合物のＯＨ基と、前記の化合物を互いに結合させるＮＨ−ＣＯ−Ｏ基を形成しながら反応する。それにより得られる付加物Ａ）は殊に、無溶剤型でも、０℃で及び０℃を上回る温度で液状である。それらはすなわち、好ましくは非結晶性の、むしろ低分子量の化合物である。
【００３３】
付加物Ａ）は、無溶剤型で、低ないし高粘稠であり、すなわちこれらは、１０〜４００００ｍＰａ・ｓの範囲、好ましくは５０〜１８０００ｍＰａ・ｓの範囲の粘度（DIN EN/ISO 3219 (1994-10)、２３℃で）を有する。より良好な取扱い性のためには、該生成物に付加的に、アルコールのような、プロトン性であってもよい溶剤が添加されていてよい。そのような調製物の固形分は、好ましくは＞８０質量％であり、かつその際に好ましくは１０００ｍＰａ・ｓの最大粘度（DIN EN/ISO 3219 (1994-10)、２３℃で）を有する。
【００３４】
本発明によるアミノシランフリーの組成物もしくは本発明によるアミノシランフリーのコーティング組成物中の成分Ａ）の量は、該組成物全体もしくは該コーティング組成物全体を基準として、好ましくは４０〜９９質量％である。
【００３５】
本発明によるアミノシランフリーの組成物もしくは本発明によるアミノシランフリーのコーティング組成物の成分Ｂ）は、スズフリー触媒である。したがって、本発明によるアミノシランフリーの組成物もしくは本発明によるアミノシランフリーのコーティング組成物は、好ましくは全体として付加的にスズフリーである。本発明の意味でのスズフリーは、本発明によるアミノシランフリーの組成物もしくは本発明によるアミノシランフリーのコーティング組成物に、スズ化合物が（例えば触媒として）添加されないが、しかし、スズ化合物が、該成分の事前の製造方法からの不純物として微小量で、該コーティング組成物中へ導入されうることであると理解すべきである。
【００３６】
スズフリー触媒Ｂ）は、殊に、含窒素触媒、リンのオキソ酸の塩及びエステル及びアルキルアンモニウムハライドからなる群から選択されていてよく、ここで、前記の群の化合物の混合物も可能である。好ましい実施態様において、アルキルアンモニウムハライド又は多様なアルキルアンモニウムハライドの混合物が、本発明による組成物もしくは本発明によるコーティング組成物中の触媒として使用される。
【００３７】
本発明による組成物もしくは本発明によるコーティング組成物中で使用することができる含窒素触媒は、殊に、アミジン類及びグアニジン類である。該アミジン類は、好ましくは、二環状アミジン類又は二環状アミジン類の混合物である。二環状アミジンとして、殊に、ジアザビシクロノネン（ＤＢＮ）又はジアザビシクロウンデセン（ＤＢＵ）を使用することができる。該グアニジン類の中では、テトラメチルグアニジン（ＴＭＧ）が好ましい。
【００３８】
触媒として使用できるリンのオキソ酸の塩及びエステルは、好ましくは、リン酸のモノエステル又はジエステル、ジホスホン酸ジエステル及びそれらの混合物からなる群から選択されている。リンのオキソ酸の好ましい塩及びエステルは、リン酸のモノエステル又はジエステル及びジホスホン酸ジエステルであり、特に好ましくは、リン酸のモノエステル又はジエステルである。
【００３９】
前記のリン酸のモノエステル又はジエステルは、殊に、リン酸のモノアルキルエステル又はジアルキルエステル（いわゆるアルキルホスフェート又はジアルキルホスフェート）である。該アルキルホスフェート又はジアルキルホスフェートのアルキル基は、好ましくは炭素原子１〜８個を有し、例えばメチル、エチル、プロピル、ブチル、ヘキシル、ヘプチル又はオクチル、特に好ましくは、該ジアルキルホスフェートは、炭素原子２〜５個を有する。該ジアルキルホスフェートのアルキル基は、その際に同じか又は互いに異なっていてよく、好ましくはこれらは同じである。極めて特に好ましくは、前記のリン酸のモノアルキルエステル又はジアルキルエステルは、リン酸ブチルエステルであり、例えば、Clariant社の名称Hordaphos(登録商標) MDB又はHordaphos(登録商標) MOBで入手可能である。
【００４０】
該ジホスホン酸ジエステルは、殊にジアルキルジホスホネートである。該ジアルキルジホスホネートのアルキル基は、好ましくは炭素原子１〜８個を有し、例えばメチル、エチル、プロピル、ブチル、ヘキシル、ヘプチル又はオクチル、特に好ましくは、該ジアルキルジホスホネートは、炭素原子２〜５個を有する。該ジアルキルジホスホネートのアルキル基は、その際に同じか又は互いに異なっていてよく、好ましくはこれらは同じである。
【００４１】
触媒として、アルキルアンモニウムハライド又は異なるアルキルアンモニウムハライドの混合物を使用することもできる。該アルキル基は、その際に炭素原子１〜６個を有していてよい。好ましいアルキルアンモニウムハライドは、アルキルアンモニウムフルオリド、特に好ましくは第四級アルキルアンモニウムフルオリドであり、ここで、該アルキル基は、その際に炭素原子１〜６個を有していてよい。極めて特に好ましいアルキルアンモニウムフルオリドとして、テトラメチルアンモニウムフルオリド（ＴＭＡＦ）、テトラエチルアンモニウムフルオリド（ＴＥＡＦ）、テトラプロピルアンモニウムフルオリド（ＴＰＡＦ）及びテトラブチルアンモニウムフルオリド（ＴＢＡＦ）を使用することができる。好ましくは、挙げたアルキルアンモニウムフルオリドは、それらの水和物、例えば三水和物の形で使用される。該アルキルアンモニウムハライドは、殊にＣ１〜Ｃ６−アルコール、殊にメタノール、エタノール、プロパノール、ブタノール、ペンタノール又はヘキサノール中の溶液として、該組成物に添加することができる。
【００４２】
本発明によるアミノシランフリーの組成物もしくは本発明によるアミノシランフリーのコーティング組成物中のスズフリー触媒Ｂ）の量は、それぞれ、該組成物全体もしくは該コーティング組成物全体を基準として、殊に０．０１〜３．０質量％、好ましくは０．１〜１質量％である。
【００４３】
本発明は、アミノシランフリーの組成物もしくはアミノシランフリーのコーティング組成物に関する。本発明の意味でのアミノシランフリーは、該組成物もしくは該コーティング組成物に、アミノシランが添加されず、かつこれらの組成物又はコーティング組成物が、アミノシランを含有していないことであると理解すべきである。例えば該成分の不純物から導入されている、アミノシランの微小量（＜０．０１質量％）を許容することができる。
【００４４】
それにより、本発明による組成物もしくはコーティング組成物を、ポリイソシアネートもしくは２Ｋポリウレタン系と組み合わせることができる。それというのも、ポリイソシアネートとアミノシランとの反応が行われないからである。さらに、本発明による組成物もしくは本発明によるコーティング組成物は、アミノシランを用いなくても、焼き付けに対して安定である。モノマーのアミノシランは、既に比較的低い温度で沸騰し、そうすると、もはや該コーティング系の活性化のために十分に利用できない。該組成物又はコーティング組成物中のアミノシランにより、メタノールも放出されうるので、このことは特定の使用に、例えば建設市場の自由販売用製品に、毒性学的な見地から望ましくないことも考えられる。
【００４５】
本発明によるアミノシランフリーの組成物は、上述のように、成分Ａ）とＢ）とからなっていてよく、バインダーフリーであってよく、かつコーティング組成物として使用することができる。前記のアミノシランフリーのコーティング組成物はそうすると、本発明による組成物からなる１成分（１Ｋ）コーティング組成物である。
【００４６】
それに応じて本発明の対象は、本発明による組成物（成分Ａ）及びＢ）を少なくとも含有するか又は該成分からなる）を少なくとも含むが、しかしながらバインダーを含まない、アミノシランフリーの１Ｋコーティング組成物である。好ましい実施態様において、該アミノシランフリーの１Ｋコーティング組成物は付加的に、少なくとも１種の助剤及び／又は少なくとも１種の添加剤及び／又は少なくとも１種の溶剤を含有する。
【００４７】
該溶剤は、好ましくは有機溶剤、例えばケトン、エステル、アルコール又は芳香族化合物である。該溶剤は、それぞれ、該コーティング組成物全体を基準として、好ましくは１〜５０質量％、殊に５〜７５質量％の量で、本発明によるアミノシランフリーの１Ｋコーティング組成物中に含まれていてよい。該溶剤の量は、該コーティング組成物の調節されうる適用粘度に従う。
【００４８】
前記のアミノシランフリーの１Ｋコーティング組成物は、助剤及び／又は添加剤、例えば安定剤、光安定剤、顔料、充填剤、レベリング剤又はレオロジー助剤、例えばいわゆる“サグコントロール剤”、ミクロゲル又はヒュームドシリカを、典型的な濃度で含有していてよい。該助剤及び／又は添加剤は、顔料フリーのコーティング組成物の場合に、それぞれ、該コーティング組成物全体を基準として、好ましくは０．０１〜９０質量％、殊に０．１〜２０質量％の量で、本発明によるアミノシランフリーのコーティング組成物中に含まれていてよい。顔料含有及び／又は充填剤含有コーティング組成物の場合に、助剤及び／又は添加剤の含有率は、それぞれ、該コーティング組成物全体を基準として、０．０１〜９９質量％、殊に０．１〜９０質量％であってよい。
【００４９】
しかし、本発明によるコーティング組成物は、バインダー成分を含有していてもよい。それにより、２成分のアミノシランフリーの（２Ｋ）コーティング組成物が得られる。該２成分（その場合、少なくともＡ）及びＢ）のアミノシランフリーの組成物が一方の成分に該当し、かつ該バインダーが他方の成分に該当する）は、互いに別個に貯蔵され、その適用の際にはじめて互いに混合される。それというのも、該バインダーは、例外的な場合にのみ、少なくとも成分Ａ）及びＢ）のアミノシランフリーの組成物と共に、安定に貯蔵することができるからである。
【００５０】
それに応じて、本発明の対象は、少なくとも本発明による組成物（成分Ａ）及びＢ）を少なくとも含有するか又は該成分からなる）及び少なくとも１種のバインダー成分を含む、アミノシランフリーの２Ｋコーティング組成物でもある。好ましい実施態様において、前記のアミノシランフリーの２Ｋコーティング組成物は付加的に、少なくとも１種の助剤及び／又は少なくとも１種の添加剤及び／又は少なくとも１種の溶剤を含有する。
【００５１】
バインダー成分として、当業者に公知の全ての種類のバインダー、例えば熱可塑性でもある、つまり非架橋性である、通常＞１００００ｇ／ｍｏｌの平均分子量を有するバインダーが原則的に適している。しかしながら、好ましくは、酸性水素原子を有する反応性官能基を持っているバインダーが使用される。前記の種類の適したバインダーは、例えば少なくとも１個、しかしながら好ましくは２個以上のヒドロキシル基を有する。該バインダーのさらに適した官能基は、例えばトリアルコキシシラン官能基である。
【００５２】
官能基を有するバインダーとして、好ましくはヒドロキシル基含有ポリマー、殊に２０〜５００ｍｇＫＯＨ／ｇのＯＨ価及び２５０〜６０００ｇ／ｍｏｌの平均モル質量を有するヒドロキシル基含有のポリエステル、ポリエーテル、ポリアクリレート、ポリカーボネート及びポリウレタンが使用される。特に好ましくは、本発明の範囲内で、２０〜１５０ｍｇＫＯＨ／ｇのＯＨ価及び５００〜６０００ｇ／ｍｏｌの平均分子量を有するヒドロキシル基含有のポリエステル又はポリアクリレートがバインダー成分として使用される。
【００５３】
ヒドロキシル基含有（メタ）アクリルコポリマーとして、例えば独国特許発明第１９５２９１２４号明細書（DE 195 29124 C1）に記載されているようなモノマー組成を有する樹脂を使用することができる。その際に、モノマーとして（メタ）アクリル酸の割合に応じた使用により調節されうる、該（メタ）アクリルコポリマーの酸価は、０〜３０ｍｇＫＯＨ／ｇ、好ましくは３〜１５ｍｇＫＯＨ／ｇであるべきである。該（メタ）アクリルコポリマーの数平均モル質量（ゲル浸透クロマトグラフィーによりポリスチレン標準に対して求めた）は、好ましくは２０００〜２００００ｇ／ｍｏｌであり、そのガラス転移温度は、好ましくは−４０℃〜＋６０℃である。ヒドロキシアルキル（メタ）アクリレートの割合に応じた使用により調節されうる、本発明により使用されうる（メタ）アクリルコポリマーのヒドロキシル含量は、好ましくは７０〜２５０ｍｇＫＯＨ／ｇ、特に好ましくは９０〜１９０ｍｇＫＯＨ／ｇである。
【００５４】
本発明により適切なポリエステルポリオールは、国際公開第９３／１５８４９号（WO 93/15849 A1）に記載されているようなジカルボン酸及びポリカルボン酸とジオール及びポリオールとからなるモノマー組成を有する樹脂である。ポリエステルポリオールとして、例えば名称CAPA(登録商標) (Perstorp)で入手可能な、カプロラクトンの低分子量ジオール及びトリオールへの重付加生成物を使用することもできる。計算により決定される数平均モル質量は、好ましくは５００〜５０００ｇ／ｍｏｌ、特に好ましくは８００〜３０００ｇ／ｍｏｌであり、その平均官能価は、好ましくは２．０〜４．０、より好ましくは２．０〜３．５である。
【００５５】
本発明により使用されうるウレタン基含有及びエステル基含有ポリオールとして、原則的に、欧州特許出願公開第０１４０１８６号明細書（EP 0 140 186 A2）に記載されているようなものも使用される。好ましくは、ＨＤＩ、ＩＰＤＩ、トリメチルヘキサメチレンジイソシアネート（ＴＭＤＩ）又は（Ｈ１２−ＭＤＩ）が製造に使用されるウレタン基含有及びエステル基含有ポリオールが使用される。その数平均モル質量は、好ましくは５００〜２０００ｇ／ｍｏｌであり、その平均官能価は、殊に２．０〜３．５の範囲内である。
【００５６】
もちろん、前記のバインダーの混合物を使用することもできる。好ましいバインダーは、単独で又は混合物としての、ヒドロキシル基含有ポリエステル及びポリアクリレートである。
【００５７】
本発明によるアミノシランフリーの２Ｋコーティング組成物中の任意の付加的なバインダーの割合は、該コーティング組成物全体を基準として、殊に５〜６０質量％、殊に１０〜４０質量％であってよい。
【００５８】
本発明によるアミノシランフリーの２Ｋコーティング組成物はさらに、コーティング技術において公知の助剤及び／又は添加剤、例えば安定剤、光安定剤、顔料、充填剤、レベリング剤又はレオロジー助剤、例えばいわゆる“サグコントロール剤”、ミクロゲル又はヒュームドシリカを、典型的な濃度で含有していてよい。必要な場合には、本発明によるアミノシランフリーのコーティング組成物中に、コーティング技術において慣用の無機又は有機の有色顔料及び／又は効果顔料を導入することもできる。
【００５９】
該助剤及び／又は添加剤は、顔料フリーの、アミノシランフリーのコーティング組成物の場合に、それぞれ、該コーティング組成物全体を基準として、好ましくは０．０１〜９０質量％、殊に０．１〜２０質量％の量で、本発明によるアミノシランフリーのコーティング組成物中に含まれていてよい。顔料含有及び／又は充填剤含有のアミノシランフリーのコーティング組成物の場合に、助剤及び／又は添加剤の含有率は、それぞれ、該コーティング組成物全体を基準として、０．０１〜９９質量％、殊に０．１〜９０質量％であってよい。
【００６０】
前記のアミノシランフリーの２Ｋコーティング組成物のための任意で存在する溶剤は、好ましくは有機溶剤、例えばケトン、エステル、アルコール又は芳香族化合物である。該溶剤は、それぞれ、該コーティング組成物全体を基準として、好ましくは１〜５０質量％、殊に５〜７５質量％の量で、本発明によるコーティング組成物中に含まれていてよい。該溶剤の量は、該コーティング組成物の調節されうる適用粘度に従う。
【００６１】
前記のアミノシランフリーの組成物又はアミノシランフリーのコーティング組成物の全ての成分、すなわち少なくとも成分Ａ）及びＢ）、並びに付加的に可能なバインダー、助剤及び／又は添加剤及び溶剤の割合の合計は、常に１００質量％になる。
【００６２】
本発明によるアミノシランフリーの組成物もしくは本発明によるアミノシランフリーのコーティング組成物の製造は、前記の成分の混合により行われる。該混合は、当業者に公知のミキサー、例えば撹拌槽、ディソルバー、ビーズミル、ロールミル等中で、しかしスタティックミキサーを用いて連続的に行うこともできる。
【００６３】
本発明のさらなる対象は、本発明によるアミノシランフリーの組成物を少なくとも含有するアミノシランフリーの１Ｋ又は２Ｋコーティング組成物の使用であり、ここで、該コーティング組成物は、殊に０℃〜１７０℃の温度で硬化性であり、木材、プラスチック、ガラス又は金属のコーティングに適している。
【００６４】
上述のコーティング組成物をベースにして得られるコーティングは、機械的応力に対する高い耐性により特徴付けられている。さらにまた、これらは、極めて良好な耐薬品性、際立って良好な耐候性及び硬度とフレキシビリティーとの極めて良好なバランスを示す。
【００６５】
本発明によるコーティング組成物を含有するコーティングは、同様に本発明の対象である。
【００６６】
さらなる説明がないとしても、当業者であれば前記の記載を最大限の範囲で利用できることを前提としている。したがって、好ましい実施態様及び実施例は、単に説明のための開示として理解すべきであり、決して何らかの方法で限定する開示として理解すべきではない。
【００６７】
以下では、実施例に基づいて本発明をより詳細に説明する。本発明の選択的な実施態様は、同様にして得ることができる。
【実施例】
【００６８】
例１）：コーティング組成物（１Ｋ）の製造
個々の物質を、配合表に応じて、連続してガラスびん中へ入れ、均質で十分に混合された溶液が形成されるまで撹拌する。使用されるアルキルアンモニウムハライドＴＭＡＦ及びＴＢＡＦを、該組成物への添加前に、１０％エタノール中に溶解させた（例２／組成物Ｎを除く）。全てのコーティング組成物に、レベリング剤（Tego Glide 410 ／ｎ−ブチルアセテート中１０％）を添加した。
【００６９】
コーティングの製造：
コーティングバーを用いて、前記のとおりに製造された組成物を約１２０μｍの未乾燥膜厚で、試験板（Chemetall Group / Gardobond 26S 60 OC）上へ塗布する。製造された組成物の概要は第１表に見ることができる。全ての量は質量パーセントで示されている。
【００７０】
該塗布後に、該コーティングを有する試験板を、恒温恒湿室中で２３℃及び５０％の相対大気湿度で貯蔵する。１日後に、製造されたコーティングの振かん硬度（ケーニッヒによる）を決定する。それに加えて、該コーティングの適用直後にダストドライタイムを把握する。
【００７１】
該振かん硬度の基礎は、基材の減衰及び振動エネルギーの吸収が大きければ大きいほど、支点としている振り子の振動振幅の小さくなるのがより速くなることである。試料板（コーティングを有する）を、往復プラテン上に配置する。続いて、外部から操作可能なレバーアームを用いて、該往復プラテンが振り子に接するまで動かす。この振り子を、６°の目盛位置まで振り、ワイヤトリガーに固定し、続いて外す。該振り子が鉛直線に対して６°から３°まで弱まるのに必要とする振動の数が求められる。該振動をファクター１．４で乗ずることにより、ケーニッヒによる振り子減衰［単位：秒］を算出する。該測定を、該試料内の異なる２つの位置で実施し、かつ平均値を算出する。
【００７２】
該コーティング材料の乾燥時間の決定は、EN ISO 9177 (3:2010)に従う該ダストドライタイムの決定によって行われる。
【００７３】
このためには、該コーティング基材を、試験されうるコーティングにより、目標膜厚でコーティングする。その時点を書き留める。１０分の間隔で、重さが約０．３〜０．５ｇのガラスビーズ（ガラスビーズ直径：２５０〜５００μｍ／製造者：Carl-Roth GmbH + Co. KG）を、小さなさじ／へらを用いて、高さ０．５ｃｍから一箇所に、慎重に該コーティング上へ散布する（該ガラスビーズの山の直径  約１．５〜２．０ｃｍ）。１０分毎に、ガラスビーズのない新しい箇所にガラスビーズをぶつける。速い系の場合には、該期間を５分に低下させ、遅い系の場合には、これは最初に１５〜３０分に高められる。しかし、該硬化期間の終了頃に、ついで該時間間隔を再び１０分に短縮する。各箇所について、該コーティングの塗布からの期間を書き留める。該コーティングが目視で乾燥したように見える場合には、該ガラスビーズを、柔らかい毛ばけで該板からはき出し、かつガラスビーズが塗膜表面に付着しなくなる時点の時間を記録する。ガラスビーズが塗膜表面に付着する場合は、該試験を続ける。
【００７４】
製造されたコーティングについて得られた結果は、第２表に示されている。
【００７５】
【表１】
2020041125.tif 000002
(1) VESTANAT EP-M 60、３−イソシアナトプロピルトリメトキシシランと１，６−ヘキサンジオールとの付加物（３−イソシアナトプロピルトリメトキシシランと１，６−ヘキサンジオールとの比は２：１に相当）
(2) VESTANAT EP-E 95、３−イソシアナトプロピルトリエトキシシランと１，９−ノナンジオールとの付加物（３−イソシアナトプロピルトリエトキシシランと１，９−ノナンジオールとの比は２：１に相当）
(3) Dynasylan AMMO、Evonik Resource Efficiency GmbHの３−アミノプロピルトリメトキシシラン
(4) TIB Kat 218、ジブチルスズジラウレート、TIB Chemicals AG
(5) Tego Glide 410、ポリエーテルシロキサンコポリマー、Evonik Resource Efficiency GmbH
(6) Hordaphos MOB、リン酸ブチルエステル、Clariant
(7) Hordaphos MDB、リン酸ブチルエステル、Clariant
(8) Polycat DBU、ジアザビシクロウンデセン、Evonik Resource Efficiency GmbH
(9) テトラメチルグアニジン、Merck Millipore
(10) K-KAT XK-678、酸性リン酸アルキル、King Industries
(11) テトラメチルアンモニウムフルオリド、Sigma Aldrich
(12) テトラブチルアンモニウムフルオリド三水和物、Sigma Aldrich。
【００７６】
【表２】
2020041125.tif 000003
【００７７】
第２表からは、該スズフリー触媒を含有する本発明によるコーティング組成物（試料Ｄ〜Ｊ）が、スズ含有触媒及びアミノシランを有する比較例（試料Ａ＊、Ｂ＊及びＣ＊）と比べて、室温で匹敵して迅速に又はそれどころかより迅速に硬化することが明らかになる。同じことは振かん硬度にも該当し、振かん硬度は本発明による例の場合にはほぼ全てが比較例よりも高い。したがって、前記の本発明による全ての触媒は、公知のスズ含有触媒並びにアミノシランに対する代替品となる。
【００７８】
そのうえ驚くべきことに、アルキルアンモニウムハライドの使用により（試料Ｊ）、室温でのエトキシベースの付加物(2)の迅速な硬化さえも達成することができるが、これは公知の組成物（試料Ｂ＊及びＣ＊）では不可能であった。
【００７９】
例２）：コーティング組成物（２Ｋ）の製造
個々の物質を、配合表に応じて、連続してガラスびん中へ入れ、均質で十分に混合された溶液が形成されるまで撹拌する。そのＮＣＯ：ＯＨ比を、それぞれ１：１の比に調節した。その配合物の粘度は、２３℃でのDIN 4カップにおける流下時間として測定して、約２０秒である。使用されるアルキルアンモニウムハライドＴＭＡＦ及びＴＢＡＦを、該組成物への添加前に、エタノール中に溶解させた（ＴＭＡＦ及びＴＢＡＦの１０％溶液）。全てのコーティング組成物に、レベリング剤（Tego Glide 410／ｎ−ブチルアセテート中１０％）を添加した。
【００８０】
コーティングの製造：
前記のように製造された組成物を、コーティングバーを用いて、約１２０μｍの未乾燥膜厚で、試験板（Chemetall Group / Gardobond 26S 60 OC）上へ塗布する。製造された組成物の概要は、第３表に見ることができる。全ての記載は質量パーセントで示されている。
【００８１】
該塗布後に、該コーティングを有する試験板を１３０℃で３０分間、空気循環乾燥器中で硬化させる。１日後に、製造されたコーティングの振かん硬度（ケーニッヒによる）を決定する。
【００８２】
製造されたコーティングについて得られた結果は、第４表に示されている。
【００８３】
【表３】
2020041125.tif 000004
(1) Setalux 1767 VV-65、ポリアクリレートポリオール、Nuplex Resins B.V.
(2) VESTANAT HT 2500 L、ヘキサメチレン−１，６−ジイソシアネート、ホモポリマー（イソシアヌレート型）、ｎ−ブチルアセテート／ソルベントナフサ（１：１）中９０％、Evonik Resource Efficiency GmbH
(3) VESTANAT EP-M 60、３−イソシアナトプロピルトリメトキシシランと１，６−ヘキサンジオールとの付加物（３−イソシアナトプロピルトリメトキシシランと１，６−ヘキサンジオールとの比は２：１に相当）
(4) Tego Glide 410、ポリエーテルシロキサンコポリマー、Evonik Resource Efficiency GmbH
(5) ｏ−キシレン／ｎ−ブチルアセテート（１：１混合物）、Merck Millipore
(6) Dynasylan AMMO、３−アミノプロピルトリメトキシシラン、Evonik Resource Efficiency GmbH
(7) TIP Kat 218、ジブチルスズジラウレート、TIB Chemicals AG
(8) Hordaphos MOB、リン酸ブチルエステル、Clariant
(9) Polycat DBU、ジアザビシクロウンデセン、Evonik Resource Efficiency GmbH
(10) テトラブチルアンモニウムフルオリド三水和物、Sigma Aldrich。
【００８４】
【表４】
2020041125.tif 000005
【００８５】
例２からは、比較例（試料Ｋ＊）が、２Ｋ−ＰＵＲ組成物との劣悪な相溶性を示すことがわかるが、これは、不十分な振かん硬度から明らかになる。
【００８６】
しかしながら、本発明による触媒系（試料Ｌ〜Ｎ）が使用される場合には、高められた硬化温度にもかかわらず、十分な硬度を生じることができる。
本発明による組成物は、有利な特性を維持しながら、室温で（例１）並びに高められた温度で（例２）、硬化することができる。
【００８７】
本発明の好ましい実施態様は次のとおりである：
１．  Ａ）イソシアナトシランのヒドロキシ官能性化合物への付加物と、Ｂ）含窒素触媒、リンのオキソ酸の塩及びエステル及びアルキルアンモニウムハライドからなる群から選択されるスズフリー触媒とを少なくとも含む、アミノシランフリーの組成物であって、
前記ヒドロキシ官能性化合物が、モノアルコール又はポリオール、すなわちジオール、トリオール、テトラオール及び１０〜５００ｍｇＫＯＨ／ｇのＯＨ価及び２５０〜６０００ｇ／ｍｏｌの数平均モル質量を有するヒドロキシル基含有ポリマーから選択され、
前記ヒドロキシル基含有ポリマーが、ポリエステル、ポリエーテル、ポリアクリレート、ポリカーボネート、エポキシ樹脂、セルロース誘導体、ＦＥＶＥ（フルオロエチレンビニルエーテル）、アルキド及びポリウレタンからなる群から選択され、ここで、前記ポリウレタンは、ポリオール及びジイソシアネートモノマーからなり；かつ
それぞれ、前記組成物全体を基準として、成分Ａ）の量が４０〜９９質量％であり、かつ成分Ｂ）の量が０．０１〜３質量％である、前記アミノシランフリーの組成物。
２．  前記イソシアナトシランが、式（Ｉ）
ＯＣＮ−（アルキル）−Ｓｉ（アルコキシ）３    （Ｉ）
で示される化合物であり、ここで、前記の式（Ｉ）中のアルキルが、炭素原子１〜４個を有する線状又は分岐状のアルキル基に相当し、かつ前記の式（Ｉ）中のアルコキシが、それぞれ互いに独立して、メトキシ基、エトキシ基、プロポキシ基又はブトキシ基に相当し、ここで、式（Ｉ）の化合物中の３個のアルコキシ基が、それぞれ同じか又は互いに異なっていてよい、前記実施態様１に記載のアミノシランフリーの組成物。
３．  式（Ｉ）の化合物中のアルコキシが、それぞれ互いに独立して、メトキシ基及びエトキシ基から選択される、前記実施態様２に記載のアミノシランフリーの組成物。
４．  前記アルコキシ基は、３個全てのアルコキシ基が同じである場合に、メトキシ基ではない、前記実施態様３に記載のアミノシランフリーの組成物。
５．  前記ヒドロキシ官能性化合物のＯＨ基と前記イソシアナトシランのＮＣＯ基との比が、０．８：１〜１．２：１である、前記実施態様１から４までのいずれか１つに記載のアミノシランフリーの組成物。
６．  前記スズフリー触媒Ｂ）が、アルキルアンモニウムハライド、殊にアルキルアンモニウムフルオリドである、前記実施態様１に記載のアミノシランフリーの組成物。
７．  前記スズフリー触媒Ｂ）が、テトラメチルアンモニウムフルオリド、テトラプロピルアンモニウムフルオリド、テトラエチルアンモニウムフルオリド、テトラブチルアンモニウムフルオリド又はそれらの混合物である、前記実施態様７に記載のアミノシランフリーの組成物。
８．  前記実施態様１から７までのいずれか１つに記載のアミノシランフリーの組成物を少なくとも含む、アミノシランフリーの１成分（１Ｋ）又は２成分（２Ｋ）コーティング組成物。
９．  少なくとも１種の助剤及び／又は少なくとも１種の添加剤及び／又は少なくとも１種の溶剤を含有する、前記実施態様８に記載のアミノシランフリーの１Ｋ又は２Ｋコーティング組成物。
１０．  前記の少なくとも１種の助剤及び／又は少なくとも１種の添加剤が、安定剤、光安定剤、触媒、顔料、レベリング剤又はレオロジー助剤、例えばいわゆる“サグコントロール剤”、ミクロゲル、ヒュームドシリカ、無機又は有機の有色顔料及び／又は効果顔料又はそれらの２種以上の混合物からなる群から選択される、前記実施態様９に記載のアミノシランフリーの１Ｋ又は２Ｋコーティング組成物。
１１．  木材、プラスチック、ガラス又は金属をコーティングするための、前記実施態様８から１０までのいずれか１つに記載のアミノシランフリーの１Ｋ又は２Ｋコーティング組成物の使用。
１２．  前記実施態様８から１０までのいずれか１つに記載のアミノシランフリーの１Ｋ又は２Ｋコーティング組成物を含有する、コーティング。